Материал на основе растительного сырья для литья под давлением

1. Способ получения композиционного материала, включающий стадии
предоставления мелкоизмельченных частей растений;
1
2
1-6
1-6
1-6
1-6
2-6
связывания частей растений по атому О (-O-связывание) с одной или более групп формулы  где R и R независимо выбраны из группы, состоящей из -Н, C-алкила, C-спиртов, C алкокси, C простых эфиров, С алкенила, галогена и Cj.6 алкила, замещенного галогеном, с получением при этом поверхностно модифицированных частей растений;
предоставления полиметилметакрилата (РММА);
предоставления термопластичного полимера;
смешения поверхностно модифицированных частей растений, РММА и термопластичного полимера;
экструдирование смеси с образованием композиционных жгутов, которые необязательно разделяют на цилиндрические гранулы;
посредством этого получение композиционного материала.
2. Способ по п. 1, который также включает стадии
смешения цилиндрических гранул с поверхностно модифицированными частями растений и
экструдирования смеси, образованной на стадии vii) с образованием композиционных жгутов, которые разделены на цилиндрические гранулы;
и необязательно стадию повторения указанных стадий.
3. Способ по любому из пп. 1-2, который включает также стадию экструдирования цилиндрических гранул.
4. Способ по любому из пп. 1-3, который также включает стадию удаления воска из мелкоизмельченных частей растений после стадии i) и перед стадией ii), при этом указанный воск удаляют щелочной обработкой мелкоизмельченных частей растений.
5. Способ по любому из пп. 1-4, в котором части растений представляют собой солому ячменя.
6. Способ по любому из пп. 1-5, в котором по меньшей мере 40%, например, по меньшей мере 50% частиц мелкоизмельченных частей растений являются удлиненными.
7. Способ по любому из пп. 1-6, в котором связывание по атому О (O-связывание) осуществляют посредством контактирования мелкоизмельченных частей растений с соединением формулы I:
1
2
1-6
1-6
1-6
1-6
2-6
1-6
3
1-6
1-6
1-6
1-6
где R и R независимо выбраны из группы, состоящей из -Н, C-алкила, C-спиртов, С алкокси, С простых эфиров, С алкенила, галогена и C алкила, замещенного галогеном, и R выбран из группы, состоящей из галогенидов, C-алкилгалогенидов, С-алкилсульфонатов, галоген С-алкилсульфонатов, азидов, смешанных ангидридов, смешанных ангидридов угольной и карбоновых кислот, С-алкенилгалогенидов, арилгалогенидов и N-метилимидазола, при этом указанное соединение формулы (I) содержится в газовой фазе.
8. Способ по любому из пп. 1-7, в котором термопластичный полимер представляет собой термопластичный полимер, имеющий индекс расплава в пределах от 0.5 до 3 г/мин при 190°С/вес груза 5 кг.
9. Способ по любому из пп. 1-8, в котором термопластичный полимер представляет собой полиолефин, предпочтительно, полиэтилен высокой плотности.
10. Способ по любому из пп. 1-9, в котором стадия v) способа включает также добавление компатибилизатора.
11. Способ по п. 10, в котором компатибилизатор выбран из группы, состоящей из метакрилированного лигнина, лигнина, полиэтиленоксида (РЕО), поливинилового спирта (PVA), сополимера полиэтилена-полибутилакрилата и сополимера этилена, включающего звенья мономера, являющегося малеиновым ангидридом.
12. Способ по любому из пп. 1-11, в котором стадия v) способа включает добавление пластификатора.
13. Способ по любому из пп. 1-12, в котором экструзию осуществляют при температуре в пределах от 160 до 200°С, например, в пределах от 170 до 190°С.
14. Способ по любому из пп. 1-13, в котором части растений представляют собой части злаковых растений (части зерновых злаков).
15. Способ изготовления изделия из композиционного материала, включающий стадию получения композиционного материала способом по любому из пп. 1-14, и литье композиционного материала под давлением с формованием изделия.
16. Композиционный материал, полученный экструзией смеси, содержащей
1
2
1-6
1-6
1-6
1-6
2-6
1-6
a) поверхностно модифицированные части растений, состоящие из мелкоизмельченных частей растений, связанных по атому О с одной или более групп формулы  где R и R независимо выбраны из группы, состоящей из -Н, C-алкила, C-спиртов, С алкокси, C простых эфиров, С алкенила, галогена и C алкила, замещенного галогеном, полученные при этом;
b) полиметилметакрилат (РММА)
c) термопластичный полимер.
17. Материал по п. 15, в котором части растений представляют собой части злаковых растений.
18. Изделие, изготовленное из композиционного материала по любому из пп. 15, 16.